(57)【要約】【課題】分離性能をより容易に回復させることのできる膜の再生方法を提供する。【解決手段】本発明の膜の再生方法は、一次側から供給され水と有機化合物とを含む混合流体から水を選択的に二次側へ透過させるＤＤＲ型ゼオライト膜を、ＤＤＲ型ゼオライト膜の一次側及び二次側の少なくとも一方に水を含む洗浄流体を接触させ接触後の洗浄流体を除去することにより洗浄する洗浄工程、を含む。再生装置１０は、水と有機化合物とを含む混合流体から水を選択的に二次側へ透過するのに使用した膜フィルタ４１（ＤＤＲ型ゼオライト膜４５）を再生する装置である。この再生装置１０では、ＤＤＲ型ゼオライト膜４５の一次側に洗浄流体を流通させ、二次側の空間を減圧してＤＤＲ型ゼオライト膜４５の洗浄を行うものとしてもよい。【選択図】図１
2016027938.tif 000002
【特許請求の範囲】
【請求項１】
一次側から供給され水と有機化合物とを含む混合流体から水を選択的に二次側へ透過させるＤＤＲ型ゼオライト膜を、前記ＤＤＲ型ゼオライト膜の一次側及び二次側の少なくとも一方に水を含む洗浄流体を接触させ接触後の前記洗浄流体を除去することにより洗浄する洗浄工程、
を含む膜の再生方法。
【請求項２】
前記洗浄流体は、酸、界面活性剤、酵素洗剤、キレート剤からなる群より選ばれる１種以上を含む、請求項１に記載の膜の再生方法。
【請求項３】
前記洗浄流体は、硫酸、塩酸、硝酸、クエン酸、シュウ酸からなる群より選ばれる１種以上を含む、請求項１又は２に記載の膜の再生方法。
【請求項４】
前記ＤＤＲ型ゼオライト膜の一次側に前記洗浄流体を接触させ、二次側の空間を減圧する、請求項１〜３のいずれか１項に記載の膜の再生方法。
【請求項５】
前記洗浄流体を接触させるに際し、前記ＤＤＲ型ゼオライト膜の一次側に前記洗浄流体を流通させる、請求項１〜４のいずれか１項に記載の膜の再生方法。
【請求項６】
前記洗浄流体を接触させるに際し、前記ＤＤＲ型ゼオライト膜の一次側に前記洗浄流体を滞留させる、請求項１〜４のいずれか１項に記載の膜の再生方法。
【請求項７】
前記洗浄流体を接触させるに際し、前記ＤＤＲ型ゼオライト膜を前記洗浄流体に浸漬する、請求項１〜３のいずれか１項に記載の膜の再生方法。
【請求項８】
前記洗浄工程は、２５℃以上１００℃以下で行う、請求項１〜７のいずれか１項に記載の膜の再生方法。
【請求項９】
前記洗浄工程では、１時間以上４８時間以下の範囲で洗浄を行う、請求項１〜８のいずれか１項に記載の膜の再生方法。
【請求項１０】
前記ＤＤＲ型ゼオライト膜は、多孔質支持基体上に形成されている、請求項１〜９のいずれか１項に記載の膜の再生方法。
【請求項１１】
一次側から供給され水と有機化合物とを含む混合流体から水を選択的に二次側へ透過させるＤＤＲ型ゼオライト膜を、前記ＤＤＲ型ゼオライト膜の一次側及び二次側の少なくとも一方に水を含む洗浄流体を接触させ接触後の前記洗浄流体を除去することにより洗浄する洗浄部、
を備えた膜の再生装置。
【請求項１２】
一次側から供給され水と有機化合物とを含む混合流体から水を選択的に二次側へ透過させるＤＤＲ型ゼオライト膜と、
前記ＤＤＲ型ゼオライト膜の一次側及び二次側の少なくとも一方に水を含む洗浄流体を接触させ接触後の前記洗浄流体を除去することにより前記ＤＤＲ型ゼオライト膜を洗浄する洗浄部と、
を備えた分離装置。
【発明の詳細な説明】
【技術分野】
【０００１】
本発明は、膜の再生方法、膜の再生装置及び分離装置に関する。
【背景技術】
【０００２】
従来、複数の成分を含む混合流体から所定の成分を選択的に分離する技術の一つとして、膜分離技術が知られている。こうした膜分離技術において、膜を長時間にわたって使用すると、混合流体に含まれる分離対象物質や不純物、これらに起因する物質、などといったファウリング物質が膜表面や細孔内に付着・堆積して混合流体が膜を透過しにくくなり（透過流束が低下し）、分離性能が低下する。ファウリング物質などによって分離性能が低下した膜の分離性能を回復させる再生方法については、酸やアルカリ、界面活性剤などでの洗浄が知られているほか、種々の検討がなされている（特許文献１〜４）。例えば、特許文献１では、ＳｉＯ2／Ａｌ2Ｏ3モル比が５以上のゼオライトを含むゼオライト膜を、水に浸漬して再生することが提案されている。特許文献２では、ゼオライト膜により製品と水を主成分とする透過成分とを分離するゼオライト膜脱水設備において、ゼオライト膜表面上に、製品と水分とを混合した溶液を洗浄液として流すことが提案されている。特許文献３では、水含有有機液体（Ａ）を処理して分離性能の低下した水選択透過浸透気化膜を、水含有有機液体（Ａ）よりも水含有率が３〜４０重量％高い水含有有機液体（Ｂ）と接触させて、性能を回復させることが提案されている。特許文献４では、洗浄前のセラミックフィルターの一次側の空間に洗浄用媒体を供給しながら、洗浄前のセラミックフィルターの二次側の空間を減圧することによって、洗浄前のセラミックフィルターに洗浄媒体を通し、洗浄前のセラミックフィルターを洗浄することが提案されている。
【先行技術文献】
【特許文献】
【０００３】
【特許文献１】特開２０１２−４５４８４号公報
【特許文献２】特開２０１２−１８７５２８号公報
【特許文献３】特許第３３３６１５０号
【特許文献４】国際公開第２０１２／１４７５３４号
【発明の概要】
【発明が解決しようとする課題】
【０００４】
ところで、ファウリング物質は分離対象である混合流体の種類などによって種々の組成となるものであり、適する再生方法はファウリング物質によって異なる。しかしながら、膜の種類によって適用可能な再生方法が限定され、分離性能の回復が困難なことがあった。このため、分離性能をより容易に回復させることが望まれていた。
【０００５】
本発明はこのような課題を解決するためになされたものであり、分離性能をより容易に回復させることのできる膜の再生方法、膜の再生装置及び分離装置を提供することを主目的とする。
【課題を解決するための手段】
【０００６】
上述の主目的を達成するために鋭意研究したところ、本発明者らは、ＤＤＲ型ゼオライト膜の再生では、適用可能な再生方法が非常に多く、分離性能をより容易に回復させることができることを見いだし、本発明を完成するに至った。
【０００７】
すなわち、本発明の膜の再生方法は、
一次側から供給され水と有機化合物とを含む混合流体から水を選択的に二次側へ透過させるＤＤＲ型ゼオライト膜を、前記ＤＤＲ型ゼオライト膜の一次側及び二次側の少なくとも一方に水を含む洗浄流体を接触させ接触後の前記洗浄流体を除去することにより洗浄する洗浄工程、
を含むものである。
【０００８】
本発明の膜の再生装置は、
一次側から供給され水と有機化合物とを含む混合流体から水を選択的に二次側へ透過させるＤＤＲ型ゼオライト膜を、前記ＤＤＲ型ゼオライト膜の一次側及び二次側の少なくとも一方に水を含む洗浄流体を接触させ接触後の前記洗浄流体を除去することにより洗浄する洗浄部を備えたものである。
【０００９】
本発明の分離装置は、
一次側から供給され水と有機化合物とを含む混合流体から水を選択的に二次側へ透過させるＤＤＲ型ゼオライト膜と、
前記ＤＤＲ型ゼオライト膜の一次側及び二次側の少なくとも一方に水を含む洗浄流体を接触させ接触後の前記洗浄流体を除去することにより前記ＤＤＲ型ゼオライト膜を洗浄する洗浄部と、
を備えたものである。
【発明の効果】
【００１０】
本発明の膜の再生方法、膜の再生装置及び分離装置では、分離性能をより容易に回復させることができる。こうした効果が得られる理由は、以下のように推察される。ＤＤＲ型ゼオライト膜は、一般的なゼオライト膜に比べてシリカアルミナ比（ＳｉＯ2／Ａｌ2Ｏ3（モル比））が大きいため、耐酸性、耐有機溶剤性、耐熱性に優れている。また、強い親水性により水を選択的に透過させるＡ型ゼオライト膜などと異なり、分子篩効果によって混合物中の水を透過させるため、Ａ型ゼオライト膜などに比して耐水性が優れている。このように、耐酸性、耐水性、耐有機溶剤性、耐熱性などに優れているため、種々の再生方法を適用可能であり、結果として、分離性能をより容易に回復させることができる。
【図面の簡単な説明】
【００１１】
【図１】分離装置（再生装置）１０の構成の概略を示す構成図。
【図２】ＤＤＲ型ゼオライト膜４５を備えた膜フィルタ４１の構成の概略の一例を示す説明図。
【発明を実施するための形態】
【００１２】
次に、本発明を実施するための形態を図面を用いて説明する。図１は、分離装置１０の構成の概略を示す構成図である。図２は、ＤＤＲ型ゼオライト膜４５を備えた膜フィルタ４１の構成の概略の一例を示す説明図である。ＤＤＲ型ゼオライト膜４５では、一次側から供給され水と有機化合物とを含む混合流体から水を選択的に二次側へ透過させる。
【００１３】
（分離装置）
分離装置１０は、分離対象物である混合流体を収容する収容部２０と、収容部２０から供給された混合流体から所定の成分を分離する分離部４０とを備えている。混合流体は、水と有機化合物と含む流体である。有機化合物は、炭素数が１以上１０以下のものが好ましい。有機化合物としては、例えば、アルコール、アルデヒド、ケトン、カルボン酸、エーテル、エステル、アミン、ニトリル、直鎖飽和炭化水素、枝分れ飽和炭化水素、環状飽和炭化水素、鎖状不飽和炭化水素、芳香族炭化水素等が挙げられる。アルコールとしては、メタノール、エタノール、イソプロパノール等が挙げられる。ケトンとしては、アセトン、エチルメチルケトン等が挙げられる。カルボン酸としては、ギ酸、酢酸、酪酸、プロピオン酸等が挙げられる。芳香族炭化水素としては、フェノール、トルエン、ベンゼン等が挙げられる。混合流体は、これらの有機化合物のうちの１種を含むものとしてもよいし、２種以上を含むものとしてもよい。混合流体は、水と有機化合物のほかに、不純物を含むものとしてもよい。不純物としては、シリカ、アルミナ、鉄、カルシウム、マンガンなどの無機成分、ドデカン、セタンなどの石油由来の有機成分、トリグリセリドやフミン酸などの生物由来の有機成分などが挙げられる。不純物の濃度は、特に限定されず、例えば１質量％以下としてもよいし、０．１質量％以下としてもよい。なお、不純物とは、分離装置１０で分離しようとする成分以外の成分のことであり、例えば、水と酢酸エチルと油成分とを含む混合流体を水と酢酸エチルとに分離しようとする場合、油成分が不純物に該当する。不純物は、上述の有機化合物に挙げた１種以上でもよい。混合流体は、液体であってもよいし、気体であってもよい。
【００１４】
この分離装置１０は、収容部２０から分離部４０を経て収容部２０へ混合流体を流通する循環経路２２を備えている。即ち、分離装置１０は、混合流体を循環して水を分離するバッチ式分離装置として構成されている。循環経路２２には、混合流体を流通させる循環ポンプ２４と、循環経路２２を流通する混合流体の温度を所定温度に調節する熱交換器２６と、循環経路２２を流通する混合流体の温度を検出する温度センサ１３とが収容部２０から分離部４０への間に配設されている。熱交換器２６は、接続された温度調節経路２８を循環する熱媒体によって、循環経路２２を流通する混合流体と熱媒体との熱交換を行う。混合流体から水を分離する分離温度は、温度センサ１３による測定値としてもよい。また、分離装置１０は、混合流体を収容する予備タンク１１を備えており、この予備タンク１１から送液ポンプ１２により混合流体が収容部２０へ送られる。
【００１５】
分離部４０は、分離膜としてのＤＤＲ型ゼオライト膜４５（図２参照）が形成された膜フィルタ４１が配設されている。また、分離部４０は、分離物である水を収容する排水タンク３５に分離経路２９を介して接続されており、この分離経路２９を介して、分離された水が排出される。この分離部４０には、圧力センサ１５が接続されており、この圧力センサ１５により容器内の圧力が検出される。分離経路２９には、経路内の圧力を検出する圧力ゲージ１４と、チラー３４と接続された冷却器３２と、排水タンク３５に入る前の水の温度を計測する温度センサ１６とが配設されている。排水タンク３５には、排水タンク３５の圧力を検出する圧力ゲージ１７と、真空ポンプ３８が接続され排水タンク３５や分離経路２９を減圧する真空制御機３６と、排水タンク３５に収容された水を経路外へ送り出す送液ポンプ３７とが配設されている。
【００１６】
膜フィルタ４１は、図２に示すように、混合流体の流路となる複数のセル４２を形成する基材としての多孔質支持基体４４と、多孔質支持基体４４の内表面に設けられ混合流体の分離機能を有するＤＤＲ型ゼオライト膜４５とを備えている。このように、ＤＤＲ型ゼオライト膜４５が多孔質支持基体４４の表面に形成されることにより、ＤＤＲ型ゼオライト膜４５を薄膜としても、多孔質支持基体４４に支えられてその形状を維持し破損等を防止することができる。この膜フィルタ４１では、入口側からセル４２へ入った混合流体のうち、ＤＤＲ型ゼオライト膜４５を透過可能な分子サイズを有する水が、ＤＤＲ型ゼオライト膜４５及び多孔質支持基体４４を通過し、膜フィルタ４１の側面から排出される。一方、ＤＤＲ型ゼオライト膜４５を通過できない流体は、セル４２の流路に沿って流通し、セル４２の出口側から排出される。多孔質支持基体４４は、複数のセル４２を備えたモノリス構造を有しているものとしてもよい。その外形は、特に限定されないが、円柱状、楕円柱状、四角柱状、六角柱状などの形状とすることができる。あるいは、多孔質支持基体４４は、円筒状、楕円筒状、断面多角形の管状としてもよい。この多孔質支持基体４４は、気孔径の大きな粗粒部４４ａの表面に気孔径の小さな細粒部４４ｂが形成された二層以上の多層構造を有しているものとしてもよい。粗粒部４４ａの気孔径は、例えば、０．１μｍ〜数１００μｍ程度とすることができる。細粒部４４ｂの気孔径は、粗粒部４４ａの気孔径に比して小さければよく、例えば、気孔径が０．００１〜１μｍ程度のものとすることができる。こうすれば、多孔質支持基体４４の透過抵抗を低減することができる。多孔質支持基体４４を構成する材料としては、アルミナ（α−アルミナ、γ−アルミナ、陽極酸化アルミナ等）、シリカ、コージェライト、ムライト、チタニア、ジルコニア及び炭化珪素などのセラミック材料やステンレスなどの金属等を挙げることができる。このうち、基材の作製、入手の容易さの点から、アルミナが好ましい。アルミナとしては、平均粒径０．００１〜３０μｍのアルミナ粒子を原料として成形、焼結させたものが好ましい。
【００１７】
ＤＤＲ型ゼオライト膜４５は、例えば、水と有機化合物とを含む混合溶液や混合溶液の蒸発物などの混合流体から水を選択的に透過させて分離する分離膜である。ＤＤＲ型ゼオライト膜は、分子篩作用を有しており、ガス分離膜や浸透気化膜等の分離膜として好ましい。ここで、「水を選択的に分離する」とは、混合流体から純度１００％の水を分離して取り出すだけでなく、混合流体の組成と比較して水の含有率が高くなった溶液または気体を分離して取り出すことも含む。例えば、純度９０％以上の水や純度９５％以上の水を分離して取り出すものとしてもよい。また、「脱水」というときは、水を選択的に分離することをいう。
【００１８】
ところで、ゼオライトは、その結晶構造により、ＬＴＡ（Ａ型）、ＭＦＩ（ＺＳＭ−５、シリカライト）、ＭＯＲ（モルデナイト）、ＡＦＩ（ＳＳＺ−２４）、ＦＥＲ（フェリエライト）、ＦＡＵ（Ｘ型、Ｔ型）、ＤＤＲ（デカ−ドデカシル−３Ｒ）といった数多くの種類が存在する。このうち、ＤＤＲは、主成分がシリカからなる結晶であり、その細孔は酸素８員環を含む多面体によって形成されているとともに、酸素８員環の細孔径は４．４×３．６Åであることが知られている。ＤＤＲ型ゼオライト膜は、主成分がシリカであり、ＳｉＯ2／Ａｌ2Ｏ3のモル比率（以下シリカアルミナ比とも称する）が２００以上であるため、耐酸性に優れている。耐酸性に関しては、例えばＡ型ゼオライトは、シリカアルミナ比が約２であり、アルミナの含有率が高いため、ＤＤＲ型ゼオライトより耐酸性が低い。Ｔ型ゼオライトは、Ａ型と比較するとシリカの含有率が若干高いものの、シリカアルミナ比が６〜８と低いためＤＤＲ型ゼオライトより耐酸性が低い。また、ＭＯＲ型ゼオライトは、シリカ含有率が更に高いが、シリカ／アルミナ比が４０以下程度であるためＤＤＲ型ゼオライトより耐酸性が低い。このように、ＤＤＲ型ゼオライト膜は、耐酸性が高い。また、シリカアルミナ比が高いため、耐酸性、耐有機溶剤性、耐熱性に優れている。また、ＤＤＲ型ゼオライト膜は、強い親水性により水を選択的に透過させるＡ型ゼオライト膜などと異なり、分子篩効果によって混合物中の水を透過させるため、Ａ型ゼオライト膜などに比して耐水性が高い。また、セラミックであるため、耐熱性が高い。
【００１９】
ＤＤＲ型ゼオライト膜４５の製造方法は、特に限定されるものではなく、緻密なＤＤＲ型ゼオライト膜を形成できればよい。例えば、特開２００３−１５９５１８号公報に記載のＤＤＲ型ゼオライト膜の製造方法のように、１−アダマンタンアミンとシリカとの含有割合（１−アダマンタンアミン／ＳｉＯ2）がモル比で０．０３〜０．４、水とシリカとの含有割合（水／ＳｉＯ2）がモル比で２０〜５００、さらにエチレンジアミンと１−アダマンタンアミンとの含有割合（エチレンジアミン／１−アダマンタンアミン）がモル比で５〜３２である原料溶液と、種結晶となるＤＤＲ型ゼオライト粉末とを用いて、水熱合成することにより形成したものとしてもよい。
【００２０】
分離部４０では、セル４２を介して循環経路２２を混合流体が流通する一次側空間と、膜フィルタ４１から分離経路２９へ分離後の流体が流通する二次側空間とにＤＤＲ型ゼオライト膜４５及び多孔質支持基体４４により隔てられている。分離装置１０では、真空ポンプ３８で分離経路２９（二次側空間）を減圧することにより、セル４２からＤＤＲ型ゼオライト膜４５を経て分離経路２９側へ分離対象成分（水）が透過し、冷却器３２で冷却してこれを排水タンク３５に回収する。このように構成された分離装置１０では、分離部４０は、水の分離処理を行ったあとの混合流体に含まれる水の到達脱水濃度が所定値に達すると、分離処理を終了する。所定の到達脱水濃度に達した循環経路２２内の混合流体は、循環経路２２に配設された送液経路２３を介して図示しない次段階の装置（例えば更なる分離装置）へ送られる。
【００２１】
このような分離処理を継続して行うと、ＤＤＲ型ゼオライト膜４５は、有機化合物と水との分離特性は低下しないものの、水の透過量、即ち透過特性は低下する。透過特性が低下したＤＤＲ型ゼオライト膜４５は、分離特性が低下しないよう透過特性を回復させる再生処理（洗浄）が施される。なお、透過量は、単位時間あたりにＤＤＲ型ゼオライト膜４５を透過した透過蒸気の液体物の質量をＤＤＲ型ゼオライト膜４５の単位面積で除算することにより算出することができる。ＤＤＲ型ゼオライト膜４５を透過した液体物の質量は、例えば、排水タンク３５に収容された液体の増加量から求めてもよいし、収容部２０に収容された液体の減少量から求めてもよい。また、分離特性は、ＤＤＲ型ゼオライト膜４５を透過した分離物をガスクロマトグラフィーなどで分析し、その組成（水の濃度）により求めることができる。
【００２２】
（再生装置）
上述した分離装置１０は、そのままの構成で、再生装置１０として用いることができる。再生装置１０は、水と有機化合物とを含む混合流体から水を分離（選択的に二次側へ透過）するのに使用した膜フィルタ４１（ＤＤＲ型ゼオライト膜４５）を再生する装置である。この再生装置１０では、混合流体の代わりに水を含む洗浄流体を用い、ＤＤＲ型ゼオライト膜４５の一次側に洗浄流体を流通させ、二次側の空間を減圧して洗浄を行う。以下では、再生装置１０について、分離装置１０と異なる点を主として説明する。
【００２３】
再生装置１０は、洗浄流体を収容する収容部２０と、収容部２０から供給された洗浄流体から所定の成分を分離しても分離しなくてもよい分離部４０（以下洗浄部４０とも称する）とを備えている。洗浄流体は、水を含むものである。水は、蒸留水やイオン交換水、逆浸透膜（ＲＯ膜）透過水などが好ましく、イオン交換水やＲＯ膜透過水などが好ましい。この洗浄流体は、酸、界面活性剤、酵素洗剤、キレート剤からなる群より選ばれる１種以上の添加剤を含むものとしてもよい。洗浄流体は、ファウリング物質が無機物の場合には、酸、界面活性剤、キレート剤が適している。ファウリング物質が有機物の場合には、界面活性剤、酵素洗剤が適している。酸としては、硫酸、塩酸、硝酸、クエン酸、シュウ酸などを好適に用いることができる。硫酸は、塩酸よりもカルシウムの溶解度が小さい。塩酸は、揮発性と腐食性を有するが硫酸よりも塩の溶解度が大きい。硝酸は塩類の溶解度が大きいが鋼材の腐食性が強い。クエン酸は無機酸よりもマンガン酸化物の溶解度が大きい。シュウ酸は、マンガンや鉄酸化物の溶解度が高い一方、カルシウムがあると析出する。界面活性剤としては、ノニオン界面活性剤、アニオン界面活性剤、カチオン界面活性剤、両性界面活性剤およびフッ素系界面活性剤を用いることができ、例えば、ラウリル硫酸ナトリウムなどが挙げられる。酵素洗剤としては、プロテアーゼやリパーゼなどが挙げられる。酵素洗剤は、タンパク質や脂質に有効である。キレート剤としては、エチレンジアミン四酢酸（ＥＤＴＡ）や、ヘキサメタリン酸ナトリウムなどが挙げられる。キレート剤はスケール除去に有効である。洗浄流体は、上述した添加剤の特性などを考慮し、ファウリング物質の種類や量に応じて適宜選択すればよい。洗浄流体は、複数の添加剤を含むものとしてもよい。また、異なる添加剤を含む洗浄流体を順次用いてもよい。洗浄流体における添加剤の濃度は特に限定されないが、例えば、硫酸や塩酸では０．０５質量％以上５．０質量％以下が好ましく、硝酸では０．０５質量％以上１．０質量％以下が好ましく、クエン酸やシュウ酸では０．１質量％以上３．０質量％以下が好ましい。また、界面活性剤や酸素洗剤、キレート剤では０．１質量％以上２．０質量％以下が好ましい。洗浄流体は、ｐＨが１以上９以下の範囲であることが好ましく、８以下としてもよいし、７以下としてもよい。洗浄流体は、液体であってもよいし、気体であってもよい。
【００２４】
この再生装置１０は、収容部２０から洗浄部４０を経て収容部２０へ洗浄流体を流通する循環経路２２を備えている。すなわち、再生装置１０は、洗浄流体を循環して膜フィルタ４１を洗浄するバッチ式再生装置として構成されている。
【００２５】
洗浄部４０は、洗浄対象としてのＤＤＲ型ゼオライト膜４５が形成された膜フィルタ４１が配設されている。また、洗浄部４０は、ＤＤＲ型ゼオライト膜４５を透過した洗浄排水を収容する排水タンク３５に分離経路２９を介して接続されており、この分離経路２９を介して、洗浄排水が排出される。
【００２６】
洗浄部４０では、セル４２を介して循環経路２２を洗浄流体が流通する一次側空間と、膜フィルタ４１から分離経路２９へＤＤＲ型ゼオライト膜４５を透過した流体が流通する二次側空間とにＤＤＲ型ゼオライト膜４５及び多孔質支持基体４４により隔てられている。再生装置１０では、真空ポンプ３８で分離経路２９（二次側空間）を減圧することにより、セル４２からＤＤＲ型ゼオライト膜４５を経て分離経路２９側へ主に水が透過し、冷却器３２で冷却してこれを排水タンク３５に回収する。このように構成された再生装置１０では、洗浄部４０は、所定の処理が全て終了すると、洗浄処理を終了する。所定の処理が全て終了したか否かは、例えば、洗浄処理の時間や、洗浄流体の使用量、膜に供給された洗浄流体の量などに基づいて判断するものとしてもよい。所定の処理が全て終了した後の循環経路２２内の洗浄流体（洗浄廃液）は、循環経路２２に配設された送液経路２３を介して外部へ排出される。こうして、再生装置１０では、ＤＤＲ型ゼオライト膜４５の一次側に洗浄流体を接触させ、接触後の洗浄流体（洗浄排水及び洗浄廃液）を除去することにより、ＤＤＲ型ゼオライト膜４５を洗浄する。このような洗浄処理を行うと、ＤＤＲ型ゼオライト膜４５は、透過特性が回復する。
【００２７】
（分離方法）
次に、分離方法について説明する。分離方法は、分離装置１０を用いて行うものとしてもよいし、他の分離装置を用いて行うものとしてもよい。この分離方法は、ＤＤＲ型ゼオライト膜を用いて、一次側から供給された水と有機化合物とを含む混合流体から水を選択的に二次側へ透過させて分離する分離工程を含む。混合流体としては、分離装置１０で説明したものなどが挙げられる。
【００２８】
分離工程で用いる分離膜は、分離装置１０で説明したＤＤＲ型ゼオライト膜４５を用いることができる。分離工程では、混合流体を液体で供給した場合は、二次側を減圧しＤＤＲ型ゼオライト膜４５から水を透過させる、浸透気化法（パーベーパレーション（Ｐｅｒｖａｐｏｒａｔｉｏｎ）法，ＰＶとも称する）により分離を行うことができる。また、混合流体を気体または超臨界ガスで供給した場合は、一次側を加圧あるいは二次側を減圧しＤＤＲ型ゼオライト膜４５から水を透過させる、蒸気透過法（ベーパーパーミエーション（Ｖａｐｏｒ  ｐｅｒｍｅａｔｉｏｎ）法，ＶＰとも称する）により分離を行うことができる。浸透気化法によれば、混合流体を高温に加熱することなく水を選択的に分離することができるため、エネルギーコスト的に有利である。一方、蒸気透過法によれば、加熱操作を多段でおこなう一般的な蒸留による分離方法などと比較して、やはりエネルギーコスト的に有利である。このうち、浸透気化法によって混合流体の分離を行う方がより好ましい。
【００２９】
分離工程では、分離温度として、６０℃以上１２０℃以下の温度で混合流体から水を分離するものとしてもよい。分離温度が６０℃以上では、分離膜を水が透過する透過速度をより高めることができる。また、分離温度が１２０℃以下では、混合流体に含まれる有機化合物のＤＤＲ型ゼオライト膜４５の表面への付着をより抑制することができ、ＤＤＲ型ゼオライト膜４５での透過速度の低下をより抑制することができる。この分離温度は、７０℃以上であることが好ましく、８０℃以上であることがより好ましい。また、分離温度は、１００℃以下であることがより好ましい。
【００３０】
分離工程は、混合流体を循環して水を分離するバッチ式分離方法としてもよいし、分離膜を介して次工程に混合流体を直接流通させる連続式分離方法としてもよい。バッチ式分離方法としたときには、所定の到達脱水濃度に達したあと、循環経路から混合流体を取り出すものとすればよい。この到達脱水濃度は、例えば、収容部２０で減少した混合流体の量に基づいて求めるものとしてもよいし、分離膜を透過したあとの分離経路２９で回収された分離物の量に基づいて求めるものとしてもよい。また、到達脱水濃度は、分離膜近傍の混合流体や分離膜を透過せずに通過した混合流体の組成分析を行うことにより求めるものとしてもよい。連続式分離方法としたときには、ＤＤＲ型ゼオライト膜４５を透過せずに通過した混合流体の到達脱水濃度が所望の範囲となるよう、ＤＤＲ型ゼオライト膜４５の面積や混合流体の流量、分離温度などを経験的に調整するものとすればよい。このような分離工程を継続して行うと、ＤＤＲ型ゼオライト膜４５の透過特性が低下するため、透過特性を回復させる再生処理（洗浄）が施される。
【００３１】
（再生方法）
再生方法は、再生装置１０を用いて行うものとしてもよいし、他の再生装置を用いて行うものとしてもよい。この再生方法は、水と有機化合物とを含む混合流体から水を分離するのに使用したＤＤＲ型ゼオライト膜を再生する方法である。再生方法ではＤＤＲ型ゼオライト膜の一次側に水を含む洗浄流体を流通させ、ＤＤＲ型ゼオライト膜を透過した洗浄排水や透過しなかった洗浄廃液などの洗浄流体を除去することにより、ＤＤＲ型ゼオライト膜を洗浄する洗浄工程を含む。洗浄流体としては、再生装置１０で説明したものなどが挙げられる。
【００３２】
洗浄工程では、洗浄流体を液体で供給した場合は、二次側を減圧しＤＤＲ型ゼオライト膜４５から水を透過させる、浸透気化法に準じて洗浄を行うことができる。また、洗浄流体を気体または超臨界ガスで供給した場合は、一次側を加圧あるいは二次側を減圧しＤＤＲ型ゼオライト膜４５から水を透過させる、蒸気透過法に準じて洗浄を行うことができる。浸透気化法によれば、洗浄流体を高温に加熱することなく水を選択的に透過させることができるため、エネルギーコスト的に有利である。一次側の加圧や二次側の減圧の圧力は特に限定されないが、二次側を減圧する場合、二次側の空間の圧力が０．１３ｋＰａ（１Ｔｏｒｒ）以上４０ｋＰａ（３００Ｔｏｒｒ）以下となるように減圧することが好ましく、４．０ｋＰａ（３０Ｔｏｒｒ）以上１３ｋＰａ（１００Ｔｏｒｒ）以下がより好ましい。０．１３ｋＰａ以上であれば、比較的容易に減圧できる。４０ｋＰａ以下であれば、ＤＤＲ型ゼオライト膜から水をより効率的に透過させることができる。
【００３３】
洗浄工程では、洗浄温度として、室温（２７℃）以上１００℃以下の温度でＤＤＲ型ゼオライト膜の洗浄を行うことが好ましい。室温以上では、洗浄の効果や効率をより高めることができる。また、１００℃以下では、ＤＤＲ型ゼオライト膜と洗浄流体との反応などが生じにくく、ＤＤＲ型ゼオライト膜の劣化をより抑制できる。このうち、洗浄流体が水のみの場合、８０℃以上１００℃以下で行うことが好ましい。
【００３４】
洗浄工程では、一次側での流通速度が、０．０１ｍ／ｓ以上１０ｍ／ｓ以下となるように洗浄流体を流通させることが好ましく、０．１ｍ／ｓ以上２ｍ／ｓ以下がより好ましい。０．０１ｍ／ｓ以上では、洗浄の効果や効率をより高めることができる。また、１０ｍ／ｓ以下であれば、洗浄流体が流通するときに生じる圧力によるＤＤＲ型ゼオライト膜の損傷などが生じにくく、ＤＤＲ型ゼオライト膜の劣化をより抑制できる。
【００３５】
洗浄工程では、１時間以上４８時間以下の洗浄を行う（ゼオライト膜の一次側に洗浄流体を流通させる）ことが好ましく、２時間以上１２時間以上がより好ましい。１時間以上洗浄を行えば、洗浄の効果をより高めることができる。４８時間以下であれば、洗浄時間が長すぎず、効率がよい。
【００３６】
この再生方法では、上述した洗浄工程を１回行ってもよいし、２回以上行ってもよい。２回以上行う場合、各洗浄工程毎に、洗浄流体の種類、二次側の空間の圧力、洗浄温度、一次側の流通速度、洗浄時間などの洗浄条件を、適宜変更してもよい。なお、洗浄工程を２回以上行う場合、全ての洗浄工程の合計時間が１時間以上４８時間以下となるように洗浄を行うことが好ましい。なお、添加剤を含む洗浄流体を用いて洗浄工程を行う場合、その前に添加剤を含まない（水のみの）洗浄流体を用いて洗浄工程を行ってもよい。こうすれば、添加剤が無くても除去できるファウリング物質を予め除去できるため、添加剤を含む洗浄流体を用いた洗浄工程で効率良く洗浄を行うことができる。また、添加剤を含む洗浄流体を用いて洗浄工程を行う場合、その後に添加剤を含まない（水のみの）洗浄流体や、ＤＤＲ型ゼオライト膜における分離対象物である混合流体を用いて洗浄工程を行ってもよい。こうすれば、添加剤などがＤＤＲ型ゼオライト膜等からより確実に除去されるからである。
【００３７】
以上説明した分離装置、再生装置及び再生方法によれば、耐酸性、耐水性、耐有機溶剤性、耐熱性などに優れたＤＤＲ型ゼオライト膜を再生するため、水を用いた種々の再生方法を適用可能である。このため、ＤＤＲ型ゼオライト膜の劣化を抑えつつ、ＤＤＲ型ゼオライト膜の表面や細孔内に付着したファウリング物質を除去することができる。このため、分離性能をより容易に回復させることができる。
【００３８】
また、ＤＤＲ型ゼオライト膜の一次側に洗浄流体を接触させるにあたり、洗浄流体を流通させるため、ファウリング物質がＤＤＲ型ゼオライト膜からはがれやすく、分離性能をより高めることができる。また、二次側の空間を減圧して洗浄を行うため、ＤＤＲ型ゼオライト膜を水が透過するときにＤＤＲ型ゼオライト膜の細孔内のファウリング物質が押し出されるなどして、分離性能をより高めることができる。
【００３９】
また、再生装置１０は、分離装置１０をそのままの構成で用いることができる。このため、再生機能付きの分離装置とすることができる。再生機能付きの分離装置とすれば、分離装置内で分離も洗浄もできるため、膜フィルタ４１を取り外すことなく装置配管ともに洗浄流体で洗浄することができる。
【００４０】
なお、本発明は上述した実施形態に何ら限定されることはなく、本発明の技術的範囲に属する限り種々の態様で実施し得ることはいうまでもない。
【００４１】
例えば、上述した実施形態では、混合流体を循環し、水を分離するバッチ式の分離装置１０として説明したが、特にこれに限定されず、循環しない分離装置としてもよいし、分離膜を介して次工程に混合流体を直接流通させる連続式の分離装置としてもよい。また、上述した実施形態では、洗浄流体を循環して膜フィルタ４１を洗浄するバッチ式の再生装置１０として説明したが、特にこれに限定されず、循環しない再生装置としてもよいし、分離膜を介して次工程に洗浄流体を直接流通させる連続式の再生装置としてもよい。
【００４２】
上述した実施形態では、洗浄流体を接触させる際、ＤＤＲ型ゼオライト膜の一次側に洗浄流体を流通させるものとしたが、流通させずに滞留させてもよい。例えば、再生装置１０において、洗浄部４０の出口側（ＤＤＲ型ゼオライト膜を透過しなかった洗浄廃液が排出される側）と循環経路２２との間にバルブを設け、そのバルブを閉じた状態で洗浄を行うものとしてもよい。また、洗浄流体を接触させる際、ＤＤＲ型ゼオライト膜を洗浄流体に浸漬するものとしてもよい。例えば、再生装置１０のような装置の代わりに洗浄流体で満たされた容器を用意し、その容器中の洗浄流体に膜フィルタ４１（ＤＤＲ型ゼオライト膜４５）を浸漬し、その後取り出すことによって洗浄流体を除去してもよい。
【００４３】
上述した実施形態では、再生装置１０は、二次側空間を減圧するものとしたが、減圧しなくてもよい。この場合、例えば、真空ポンプ３８を停止させればよい。また、一次側を加圧するものとしてもよい。また、上述した実施形態では、再生方法は、一次側を加圧あるいは二次側を減圧するものとしたが、加圧や減圧を行わなくてもよい。
【００４４】
上述した実施形態では、ＤＤＲ型ゼオライト膜の一次側に洗浄流体を流通させるものとしたが、ＤＤＲ型ゼオライト膜の二次側に洗浄流体を接触させるものとしてもよい。この場合、一次側を減圧あるいは二次側を加圧して逆圧洗浄するものとしてもよい。
【００４５】
上述した実施形態では、分離装置１０や再生装置１０は、多孔質支持基体４４にＤＤＲ型ゼオライト膜４５を形成した膜フィルタ４１として説明したが、ＤＤＲ型ゼオライト膜を有していればよく、多孔質支持基体４４を省略してもよい。
【実施例】
【００４６】
以下には、本発明の再生方法を具体的に実施した例を実験例として説明する。なお、実験例１〜１４が本発明の実施例に相当し、実験例１５，１６が比較例に相当する。本発明は、以下の実験例に限定されるものではない。
【００４７】
［実験例１］
（膜フィルタの作製）
多孔質支持基体として、直径３０ｍｍ長さ１６０ｍｍのモノリス形状でアルミナ製の多孔質支持基体を用意した。この多孔質支持基体の表面に以下のようにＤＤＲ型ゼオライト膜（水を選択的に透過させる浸透気化膜）を形成し、膜フィルタを作製した。
【００４８】
まず、フッ素樹脂製の１００ｍｌ広口瓶に６．２１ｇのエチレンジアミン（和光純薬工業製）を入れた後、０．９８ｇの１−アダマンタンアミン（アルドリッチ社製）を加え、１−アダマンタンアミンの沈殿が残らないように溶解した。別のビーカーに５３．８７ｇの水を入れ、２２．００ｇの３０質量％シリカゾル（スノーテックスＳ、日産化学社製）を加えて軽く撹拌した後、これをエチレンジアミンと１−アダマンタンアミンを混ぜておいた広口瓶に加えて強く振り混ぜた。その後、その広口瓶をシェーカーにセットし、５００ｒｐｍでさらに１時間振り混ぜ、成膜ゾルを作製した。成膜ゾルの、１−アダマンタンアミン／シリカ比は０．０５８９、水／シリカ比は３５、エチレンジアミン／１−アダマンタンアミン比は１６であった（いずれもモル比）。当該成膜ゾルを３つ用意した。
【００４９】
次に、多孔質支持基体にＤＤＲ型ゼオライト微粉末を塗布し、フッ素樹脂製内筒付きステンレス製耐圧容器内に配置した。その後、成膜ゾルを耐圧容器に注ぎ、１５０℃で１６時間、加熱処理（水熱合成）を行った。加熱処理後、この基体表面にＤＤＲ型ゼオライト膜が形成されていた。水洗、乾燥した後、大気中、電気炉で０．１℃／ｍｉｎの速度で７５０℃まで昇温して４時間保持後、１℃／ｍｉｎの速度で室温まで冷却した。
【００５０】
（ファウリング物質の付着）
上述のようにして得られた膜フィルタを用いて、図１に示す分離装置１０を作製した。この分離装置１０を用いて、水とエタノールとを１０：９０の質量比で含み、無機成分（シリカ、アルミナ等）を０．０５質量％含む混合流体を分離して、ＤＤＲ型ゼオライト膜４５にファウリング物質を付着させた。ファウリング物質を付着させる際、浸透気化法（ＰＶ）によって分離温度１２０℃で分離処理を行い、透過流束（ｋｇ／ｍ2／ｈ）が初期の７０％となるまで分離処理を続けた。なお、分離温度は、膜フィルタの入り口で測定した値とした。この分離温度は、膜フィルタの入り口に設けられた図示しない温度調整器にて調整した。膜フィルタの側面から約３０ｋＰａの真空度で減圧し、膜フィルタの側面からの透過蒸気を冷却して捕集した。捕集した透過蒸気の液体物の質量から、単位時間あたりに単位面積の膜を透過した流体の量（水フラックス（ｋｇ／ｍ2／ｈ））を算出し、これを膜性能とした。
【００５１】
（膜の再生）
分離装置１０をそのまま再生装置１０として用い、ファウリング物質が付着したＤＤＲ型ゼオライト膜４５の一次側に洗浄流体を接触させ、二次側の空間を減圧した。そして、水を洗浄流体とし、洗浄温度９５℃で、１時間、１次側の流速が１ｍ／ｓ、２次側の圧力が３０ｋＰａとなるように膜の再生を行った。
【００５２】
（膜試験）
再生したＤＤＲ型ゼオライト膜４５を用い、実験例１の混合流体の脱水試験を行った。具体的には、ファウリング物質の付着と同様にして混合流体を分離し、分離開始直後の水フラックスを求めた。
【００５３】
［実験例２〜１６］
各条件を表１に示すものとした以外は、実験例１と同様に実験例２〜１６を行った。なお、実験例１〜１６において、再生方法Ｎｏ．１〜４は、それぞれ、以下のものとした。分離装置１０を用い、一次側に洗浄流体を流通させ、二次側の減圧を行う再生方法をＮｏ．１とした。分離装置１０を用い、一次側に洗浄流体を流通させ、二次側の減圧を行わない再生方法をＮｏ．２とした。また、分離装置１０ではなく、洗浄流体で満たされた容器を用いた再生方法をＮｏ．３とした。また、分離装置１０を用い、洗浄部４０の出口側と循環経路２２との間にバルブを設け、そのバルブを閉じた状態で（一次側の洗浄液を滞留させて）、二次側を減圧することなく洗浄を行う再生方法をＮｏ．４とした。表２には、Ｎｏ．１〜４の再生方法をまとめた。
【００５４】
【表１】
2016027938.tif 000003
【００５５】
【表２】
2016027938.tif 000004
【００５６】
［実験結果］
表１に示すように、シリカ膜や、Ａ型ゼオライト膜、Ｙ型ゼオライト膜を用いた実験例１５，１６では、再生後、透過液中に有機化合物が多量に含まれており、分離性能を喪失してしまった。一方、ＤＤＲ型ゼオライト膜を用いた実験例１〜１４では、分離性能を喪失することなく、膜分離を行うことができた。このことから、ＤＤＲ型ゼオライト膜では、適用可能な洗浄流体が非常に多いなど、適用可能な再生方法が非常に多く、分離性能をより容易に回復させることができることがわかった。このうち、Ｎｏ．１の再生方法で再生を行った実験例１〜３，１２を比較すると、添加剤を用いた実験例２，３，１２で再生後の膜性能がより良好であった。このことから、洗浄流体は添加剤を含むものが好ましいことがわかった。また、同一の膜分離条件で膜分離を行い、同種の添加剤を含む洗浄流体を用いて再生を行った実験例２〜４，１０〜１２を比較すると、実験例２，３，１２の再生後の膜性能が最も良好であり、実験例４が次に良好であり、実験例１０，１１がその次に良好であった。このことから、Ｎｏ．１及びＮｏ．２の再生方法が好ましく、Ｎｏ．１の再生方法がより好ましいことがわかった。実験例１３，１４では、膜性能の向上がほとんど確認されなかったが、これは、実験例１３では再生温度が低く、実験例１４では再生時間が短いためと推察された。また、１２０℃で膜分離を行った実験例４と、１４０℃で膜分離を行った実験例５とを比較すると、１２０℃で膜分離を行った実験例４では、ファウリング物質付着後や再生後の膜性能が高かった。このことから、１２０℃以下で膜分離を行うとファウリング物質が付着しにくく、再生後の膜性能も良好であり、好ましいことがわかった。
【産業上の利用可能性】
【００５７】
本発明は、有機化合物と水との混合流体を分離する技術分野に利用可能である。
【符号の説明】
【００５８】
１０  分離装置（再生装置）、１１  予備タンク、１２  送液ポンプ、１３  温度センサ、１４  圧力ゲージ、１５  圧力センサ、１６  温度センサ、１７  圧力ゲージ、２０  収容部、２２  循環経路、２３  送液経路、２４  循環ポンプ、２６  熱交換器、２８  温度調節経路、２９  分離経路、３２  冷却器、３４  チラー、３５  排水タンク、３６  真空制御機、３７  送液ポンプ、３８  真空ポンプ、４０  分離部（洗浄部）、４１  膜フィルタ、４２  セル、４４  多孔質支持基体、４４ａ  粗粒部、４４ｂ  微粒部、４５  ＤＤＲ型ゼオライト膜。
【図１】
2016027938.tif 000005
【図２】
2016027938.tif 000006